(57)【特許請求の範囲】
【請求項１】
温度ヒューズの可動電極を構成する電極材料において、
芯材層と、前記芯材層の両面上に形成された中間層と、前記中間層上に形成される表層とからなる５層のクラッド構造を有し、
前記芯材層は、Ｃｕからなり、
前記中間層は、Ａｇ−Ｃｕ系合金からなり、
前記表層は、Ａｇ−ＣｕＯ系酸化物分散強化合金からなり、
前記中間層の厚さと、前記表層の厚さとの比（中間層／表層）が０．２以上１．０以下である電極材料。
【請求項２】
中間層を構成するＡｇ−Ｃｕ系合金は、Ｃｕ：３〜１２質量％、残部ＡｇのＡｇ−Ｃｕ合金又はＣｕ：３〜１２質量％、Ｎｉ：０．０３〜０．７質量％、残部ＡｇのＡｇ−Ｃｕ−Ｎｉ合金からなる請求項１記載の電極材料。
【請求項３】
芯材層を構成するＣｕは、無酸素銅又はタフピッチ銅のいずれかである請求項１又は請求項２記載の電極材料。
【請求項４】
請求項１〜請求項３のいずれかに記載の電極材料の製造方法であって、
Ｃｕからなる板材の両面にＡｇ−Ｃｕ系合金からなる板材を接合してクラッド材とする工程と、
前記クラッド材を熱処理してＡｇ−Ｃｕ系合金からなる板材の一部を内部酸化させ、Ａｇ−ＣｕＯ系酸化物分散強化合金からなる表層を形成する工程と、を含む電極材料の製造方法。
【請求項５】
Ａｇ−Ｃｕ系合金を部分的に内部酸化する処理は、熱処理温度：５００〜７００℃、酸素分圧：０．０１ＭＰａ〜０．３ＭＰａ、熱処理時間：３〜１５時間とする請求項４記載の電極材料の製造方法。
【請求項６】
Ａｇ−Ｃｕ系合金は、Ｃｕ：３〜１２質量％、残部ＡｇのＡｇ−Ｃｕ合金、又は、Ｃｕ：３〜１２質量％、Ｎｉ：０．０３〜０．７質量％、残部ＡｇのＡｇ−Ｃｕ−Ｎｉ合金のいずれかである請求項４又は請求項５記載の電極材料の製造方法。
【発明の詳細な説明】
【技術分野】
【０００１】
本発明は、電極材料に関し、特に、温度ヒューズの可動電極に好適な材料に関する。
【背景技術】
【０００２】
図１は、一般的な温度ヒューズの構成を示すものである。温度ヒューズ１は、導電性金属よりなるケース１０にリード線２１、２２が接続されており、ケース１０の内部には絶縁材３０とスプリング４１、４２、可動電極５０、可溶体６０が内装されている。スプリング４１は可動電極５０と絶縁材３０との間に設置され、スプリング４２は可動電極５０と可溶体６０との間に設置されている。可動電極５０は、ケース１０の内面に接触しつつ移動可能な状態なっている。温度ヒューズは、平常時（図１の状態）においては、リード線２１から可動電極５０及びケース１０へ、更にリード線２２へ通電するようになっている。そして、温度ヒューズが接続された電子機器等に対して負荷過剰により過熱状態となったとき、所定の作動温度（一般的には２４０℃前後である）で可溶体６０が変形・溶融するためスプリング４２が除荷により伸張し、同時にスプリング４１が伸張することにより可動電極５０がリード線２１から離隔して移動する。以上の動作により通電が遮断される。
【０００３】
上記の作動機構を有する温度ヒューズの可動電極の構成材料には、電極材料としての導電性に加え、リード線およびケ−ス内面に対する耐溶着性が要求される。可動電極は、常時リード線との接触状態のもと通電されているが、溶着が生じると温度ヒューズの作動不良の要因となるからである。かかる要求に対し、従来の可動電極の構成材料としてＡｇ−ＣｕＯ系酸化物分散合金が知られている（特許文献１：以下このＡｇ−ＣｕＯ系酸化物分散合金をＡｇ−ＣｕＯ系合金と称する。）。
【０００４】
Ａｇ−ＣｕＯ系合金は、ＡｇをマトリックスとしＣｕＯが分散した合金であり、耐溶着性に優れるとともに高い導電性および安定して低い接触抵抗特性にも優れ、可動電極にとって最も要求される特性を有する。そして、Ａｇ−ＣｕＯ系合金は、それ以前に使用していたＡｇ−ＣｄＯ系合金とは異なり有害物質であるＣｄを使用しないという点も相まって適用例が増えている。
【先行技術文献】
【特許文献】
【０００５】
【特許文献１】特開２０１１−１３７１９８号公報
【発明の概要】
【発明が解決しようとする課題】
【０００６】
ところで、Ａｇ−ＣｕＯ系合金は主成分をＡｇ（銀）とする合金であるから、比較的高価な材料といえる。ここで、可動電極のコストダウンのためには、その設計の際の薄型化も考えられるが、過度の薄型化は可動電極の強度不足やバネ性低下による動作不良の要因となる。特に、Ａｇ−ＣｕＯ系合金は、温度ヒューズの使用温度（１００℃以上）で長時間加熱を受けるとＡｇマトリクスが軟化する傾向があるため、薄型化による安易なコストダウンが難しいといえる。
【０００７】
また、Ａｇ−ＣｕＯ系合金の耐溶着性は温度ヒューズの可動電極として有用であり、電気機器の信頼性確保の観点から材質変更することは容易ではない。
【０００８】
そこで、本発明は、温度ヒューズの可動電極の構成材料として好適な材料であって、Ａｇ−ＣｕＯ系合金をベースとしつつそのコストダウンを図ることができるもの、及び、その製造方法を提供することを目的とする。
【課題を解決するための手段】
【０００９】
上記課題解決のため、本発明者等は鋭意検討を行い、Ａｇ−ＣｕＯ系合金に、他の導電性金属からなる芯材層を挿入するクラッド構造を有する電極材料を適用することとした。芯材層を設定することで、その分Ａｇの使用量を低減することができコストダウンに繋がるからである。また、クラッド構造として電極材料の表面をＡｇ−ＣｕＯ系合金とすることで耐溶着性を確保することができるからである。
【００１０】
そして、本発明者等は、芯材層として適用可能な導電性金属として、Ｃｕを採用した。ＣｕはＡｇ−ＣｕＯ系合金よりも導電性が良好な金属であり電極材料の構成金属として好適だからである。但し、Ｃｕは強度面において電極材料を補強する作用には乏しく、特に高温域ではＡｇ−ＣｕＯ系合金よりも強度が大幅に劣化する。また、Ａｇ−ＣｕＯ系合金中のＣｕは酸化物となっていることから、Ａｇ−ＣｕＯ系合金とＣｕとは基本的に異種材料であり、両層の接合強度の確保も必要である。そこで、本発明者等は、表面のＡｇ−ＣｕＯ系合金層と芯材であるＣｕ層との間に、Ａｇ−Ｃｕ合金からなる中間層を追加することとして本発明に想到した。
【００１１】
即ち、上記課題を解決する本願発明は、温度ヒューズの可動電極を構成する電極材料において、芯材層と、前記芯材層の両面上に形成された中間層と、前記中間層上に形成される表層とからなる５層のクラッド構造を有し、前記芯材層は、Ｃｕ又はＣｕ合金からなり、前記中間層は、Ａｇ−Ｃｕ系合金からなり、前記表層は、Ａｇ−ＣｕＯ系酸化物分散強化合金からなり、前記中間層の厚さと、前記表層の厚さとの比（中間層／表層）が０．２以上１．０以下である電極材料である。
【００１２】
本発明に係る電極材料は、上記の通り複数の金属層が積層するクラッド構造を有する。以下、本発明を構成する各金属層につき詳細に説明する。
【００１３】
表層のＡｇ−ＣｕＯ系合金は、３〜１２質量％のＣｕを含み残部ＡｇのＡｇ−Ｃｕ合金を内部酸化処理したものが好ましい。温度ヒューズの可動電極の表層には耐溶着性が要求されるが、Ａｇ−ＣｕＯ系合金の耐溶着性は分散する酸化物（ＣｕＯ）量により変化し、これは内部酸化するＡｇ−Ｃｕ系合金のＣｕ含有量に依存する。これを考慮して好適な耐溶着性を確保するため、内部酸化されるＡｇ−Ｃｕ合金のＣｕ含有量を３〜１２質量％とする。また、Ａｇ−ＣｕＯ系合金としては、３〜１２質量％のＣｕに、更にＮｉを０．０３〜０．７質量％含み残部ＡｇのＡｇ−Ｃｕ−Ｎｉ合金を内部酸化処理したものを用いても良い。Ｎｉ添加の意義は、ＣｕＯ粒子を微細化してＡｇ−ＣｕＯ系合金の強度および耐溶着性を向上させるためである。
【００１４】
芯材層はＣｕからなり、Ｃｕはいわゆる無酸素銅（ＯＦＣ）やタフピッチ銅（ＴＰＣ）等の導電性の優れたものが好ましい。電極材料に要求される導電性を確保するためである。
【００１５】
そして、Ａｇ−ＣｕＯ系合金からなる表層とＣｕからなる芯材層との間に中間層を設定するのは、上記の通り、電極材料の強度向上と表層と芯材層との接合強度の確保のためである。この中間層は、３〜１２質量％のＣｕを含むＡｇ−Ｃｕ合金、又は、３〜１２質量％のＣｕと０．０３〜０．７質量％のＮｉを含むＡｇ−Ｃｕ−Ｎｉ合金のいずれかよりなる。中間層は、電極材料の強度・バネ性を確保するための金属層であり、その目的及び電極材料として機能し得る範囲でＡｇにＣｕを添加するものである。そして、表層に対する接合性を考慮して、表層に類似する組成を設定した。
【００１６】
中間層であるＡｇ−Ｃｕ系合金（Ａｇ−Ｃｕ合金及びＡｇ−Ｃｕ−Ｎｉ合金）は、ＡｇにＣｕ（Ｎｉ）が固溶した合金であり、Ａｇ−ＣｕＯ系合金のマトリクスであるＡｇよりも強度に優れ高温域での強度低下も少ない。そのため電極材料の補強層として機能し得る。また、Ａｇ−Ｃｕ合金及びＡｇ−Ｃｕ−Ｎｉ合金は、表層であるＡｇ−ＣｕＯ系合金に対しては類似する組成を有すると共に、分散層を有しないため芯材層であるＣｕに対してもなじみが良い。そのため、表層と芯材層との接合性を改善する作用も有する。
【００１７】
そして、表層、中間層の厚さについては、中間層の厚さと表層の厚さとの比（中間層／表層）を０．２以上１．０以下とする。この厚さ比率を０．２以上とするのは、銅層挿入による強度低下を担保し、従来のＡｇ−ＣｕＯ系合金単層の電極材料と同等以上の強度を確保するためである。一方、厚さ比を１．０以下とするのは、表層の厚みが薄くなると強度の向上には寄与するものの、温度ヒュ−ズが動作した際に発生するア−ク放電により表層が消耗し、下地中間層が露出することによる耐溶着性の劣化を招かないようにするためである。尚、表層の厚みは１５μｍ以上あることが好ましい。
【００１８】
表層であるＡｇ−ＣｕＯ系合金層と中間層であるＡｇ−Ｃｕ系合金層は、上記厚さの比を有しつつ、一体化されていることが好ましい。ここで、Ａｇ−ＣｕＯ系合金はＡｇ−Ｃｕ系合金の内部酸化処理で製造されるものであることから、表層と中間層は、Ａｇ−Ｃｕ系合金からなる単層の板材を、部分的に内部酸化処理して形成されるものが好ましい。このように部分的（表面のみ）内部酸化処理したＡｇ−Ｃｕ系合金を用いることで、表層と中間層が連続したものとなる。
【００１９】
次に、本発明に係る電極材料の製造方法について説明する。本発明に係る電極材料は、クラッド材であるから各金属層を構成する板材、箔材、又はテープ材を重ね圧延して接合することでクラッド材とすることができる。即ち、Ａｇ−ＣｕＯ系合金、Ａｇ−Ｃｕ合金（Ａｇ−Ｃｕ−Ｎｉ合金）、Ｃｕ又はＣｕ合金からなる板材等を重ね圧延することで製造することができる。Ａｇ−ＣｕＯ系合金については、Ａｇ−Ｃｕ合金又はＡｇ−Ｃｕ−Ｎｉ合金を内部酸化処理することで製造できる。
【００２０】
ここで、Ａｇ−ＣｕＯ系合金は、Ａｇ−Ｃｕ系合金の内部酸化により製造可能であることから、上記のように各金属層を構成する板材等を別々に製造するよりも効率的に電極材料を製造することができる。即ち、好ましい製造方法は、Ｃｕからなる板材の両面にＡｇ−Ｃｕ系合金からなる板材を接合してクラッド材とする工程と、前記クラッド材を熱処理してＡｇ−Ｃｕ系合金からなる板材の一部を内部酸化させ、Ａｇ−ＣｕＯ系酸化物分散強化合金からなる表層を形成する工程を含む電極材料の製造方法である。このように先に３層（Ａｇ−Ｃｕ系合金／Ｃｕ／Ａｇ−Ｃｕ系合金）のクラッド材を製造し、そのＡｇ−Ｃｕ系合金層を部分的に内部酸化処理することで、製造工程の簡略化を図ることができ、また、表層と中間層とは一体化できる。表層となるＡｇ−ＣｕＯ系合金層の厚さは、後述の内部酸化処理の条件内で調整可能であり、処理の際に酸素を芯材層（Ｃｕ）に到達させることなく目的構造の電極材料を製造することができる。
【００２１】
上記好適な製造方法では、まず、Ｃｕからなる芯材の両面に、Ａｇ−Ｃｕ合金（Ａｇ−Ｃｕ−Ｎｉ合金）からなる板材を重ね圧延して接合するクラッド材を製造する。このクラッド接合された板材は、内部酸化処理前に圧延等で厚さ調整しても良い。
【００２２】
上記で製造したクラッド材を内部酸化処理して、Ａｇ−ＣｕＯ系合金層を形成する。内部酸化処理の条件として、熱処理温度は、５００〜７００℃とすることが好ましい。熱処理温度が５００℃未満では、Ａｇ−Ｃｕ系合金中に酸素原子が十分に拡散していかず、合金表面からある程度以上の深さ範囲を酸化するのに相当な時間を要することから実用的ではない。一方、熱処理温度が７００℃を超えると内部酸化の進行速度が速すぎて、表層の厚みの制御が困難となる。
【００２３】
酸素分圧は、０．０１ＭＰａ以上０．３ＭＰａ未満とすることが好ましい。酸素分圧が０．０１ＭＰａ未満では、十分な内部酸化に必要な酸素量をＡｇ−Ｃｕ系合金中に供給することが難しい。一方、酸素分圧が０．３ＭＰａ以上となると、前述の熱処理温度を上げた場合と同様に内部酸化の進行速度が速すぎて、表層の厚みの制御が困難となる。
【００２４】
熱処理時間は、３〜１５時間とすることが好ましい。表層の厚みは、熱処理温度、酸素分圧および熱処理時間で制御され、熱処理時間が短いと所定の表層の厚みが得られず、長すぎると中間層が薄くなり強度の劣化を招く。加えて、酸化が中間層と芯材層の界面に達すると、芯材層が酸化することにより、中間層と芯材層の接合強度を著しく悪化させる。
【００２５】
上記の内部酸化条件を調整することでＡｇ−ＣｕＯ系合金層を形成し、５層構造の電極材料を製造することができる。尚、このようにして製造したクラッド材は、その後必要に応じて圧延して全体の厚さ調整を行っても良い。そして、温度ヒューズの可動電極として必要な形状及び寸法に切断加工、スリット加工、曲げ加工をすることができる。
【発明の効果】
【００２６】
本発明に係る電極材料は、温度ヒューズの可動電極に好適であり、Ａｇ−ＣｕＯ系合金にＣｕを組み合わせてクラッド材料とすることで材料コストの低減を図ることができる。また、中間層の設定により加熱下でも強度、バネ性を低下させることなく温度ヒューズのケースとの接触を安定的に保持することができる。本発明は、表層がＡｇ−ＣｕＯ系合金であり、可動電極に対し本来要求される耐溶着性も良好である。
【図面の簡単な説明】
【００２７】
【図１】一般的な温度ヒューズの構造を説明する図。
【発明を実施するための形態】
【００２８】
以下、本発明の好適な実施例を説明する。本実施形態では、芯材層としてＣｕを適用し、この芯材層の両面上に中間層としてＡｇ−Ｃｕ合金（Ｃｕ含有量：１０質量％）、及び、表層であるＡｇ−ＣｕＯ合金（Ｃｕ含有量：１０質量％（ＣｕＯ換算で１２質量％））を形成した５層のクラッド構造を有する電極材料を製造し、その特性を評価した。
【００２９】
実施例１：まず、合金組成がＡｇ：９０．０質量％、Ｃｕ：１０.０質量％となるように各金属を秤量して、Ａｇ−Ｃｕ合金を溶解・鋳造した。その後、Ａｇ−Ｃｕ合金インゴットを厚さ４．１５ｍｍまで圧延、切削して幅１１５ｍｍ、長さ１９５ｍｍのＡｇ−Ｃｕ合金板を製造した。そして、無酸素銅インゴットを圧延加工し、幅１２０ｍｍ、長さ２００ｍｍ、厚み９ｍｍのＣｕ板を製造し、このＣｕ板の両面に上記Ａｇ−Ｃｕ合金板を重ね、１５０ｔの圧力で冷間圧着後、窒素および水素混合ガス中、８００℃で６０分保持後、１００ｔｏｎの圧力で熱間圧着した。圧着された３層（Ａｇ−Ｃｕ合金／Ｃｕ／Ａｇ−Ｃｕ合金）のクラッド材に圧延加工を施し、クラッド材テ−プを製造した。
【００３０】
次に、前述クラッド材テ−プを４５０μｍまで圧延し、厚み１１０μｍのＡｇ−Ｃｕ合金層、厚み２３０μｍの芯材層からなる３層クラッド材テープとなる。Ａｇ−Ｃｕ合金層と芯材層の厚みの比は、圧着される前のＡｇ−Ｃｕ合金板とＣｕ板の厚みの比とほぼ同様であった。この３層クラッド材テ−プを内部酸化処理して、表層となるＡｇ−ＣｕＯ合金層を形成した。内部酸化処理は、内部酸化炉で熱処理温度：６００℃、酸素分圧：０．０２ＭＰａ、熱処理時間：８時間の条件とした。この内部酸化処理により厚さ７０μｍのＡｇ−ＣｕＯ合金層と、厚さ４０μｍのＡｇ−Ｃｕ合金層が形成された。そして、この内部酸化処理された合金板を更に圧延加工し、５層構造のクラッド材テープを製造した。製造したクラッド材テープは、Ａｇ−ＣｕＯ（１５μｍ）／Ａｇ−Ｃｕ（７μｍ）／Ｃｕ（４５μｍ）／Ａｇ−Ｃｕ（７μｍ）／Ａｇ−ＣｕＯ（１５μｍ）の総厚８９μｍである。得られたクラッド材テープを切断加工し、寸法：幅７ｍｍ、長さ５０ｍｍの評価用の電極材料とした。なお、各層の厚みは、金属顕微鏡による断面観察から測定した。
【００３１】
実施例２：実施例１において、３層クラッド材（Ａｇ−Ｃｕ合金／Ｃｕ／Ａｇ−Ｃｕ合金）の内部酸化の際、熱処理時間を１０時間とした。これにより、Ａｇ−ＣｕＯ合金層の厚さ９１μｍ、Ａｇ−Ｃｕ合金層の厚さ１９μｍとした。その後、実施例１と同様に圧延加工して５層構造のクラッド材テープを製造した。製造したクラッド材テープは、Ａｇ−ＣｕＯ（１８．３μｍ）／Ａｇ−Ｃｕ（３．７μｍ）／Ｃｕ（４５μｍ）／Ａｇ−Ｃｕ（３．７μｍ）／Ａｇ−ＣｕＯ（１８．３μｍ）の総厚８９μｍである。得られたクラッド材テープを切断加工し評価用の電極材料とした。
【００３２】
実施例３：実施例１において、３層クラッド材（Ａｇ−Ｃｕ合金／Ｃｕ／Ａｇ−Ｃｕ合金）の内部酸化の際、熱処理時間を３時間とした。これにより、Ａｇ−ＣｕＯ合金層の厚さ５５μｍ、Ａｇ−Ｃｕ合金層の厚さ５５μｍとした。その後、実施例１と同様に圧延加工して５層構造のクラッド材テープを製造した。製造したクラッド材テープは、Ａｇ−ＣｕＯ（１１μｍ）／Ａｇ−Ｃｕ（１１μｍ）／Ｃｕ（４５μｍ）／Ａｇ−Ｃｕ（１１μｍ）／Ａｇ−ＣｕＯ（１１μｍ）の総厚８９μｍである。得られたクラッド材テープを切断加工し評価用の電極材料とした。
【００３３】
比較例：実施例１において、３層クラッド材（Ａｇ−Ｃｕ合金／Ｃｕ／Ａｇ−Ｃｕ合金）の内部酸化の際、熱処理時間を１２時間とした。これにより、Ａｇ−ＣｕＯ合金層の厚さ１００μｍ、Ａｇ−Ｃｕ合金層の厚さ１０μｍとした。その後、実施例１と同様に圧延加工して５層構造のクラッド材テープを製造した。製造したクラッド材テープは、Ａｇ−ＣｕＯ（２０μｍ）／Ａｇ−Ｃｕ（２μｍ）／Ｃｕ（４５μｍ）／Ａｇ−Ｃｕ（２μｍ）／Ａｇ−ＣｕＯ（２０μｍ）の総厚８９μｍである。得られたクラッド材テープを切断加工し評価用の電極材料とした。
【００３４】
従来例及び参考例：実施例１で製造したＡｇ−Ｃｕ合金板を４５０μｍまで圧延加工し、内部酸化の熱処理温度７４０℃、酸素分圧０．５ＭＰａ、熱処理時間を４８時間として全体をＡｇ−ＣｕＯ合金とした（単層）。これを更に圧延加工して、８９μｍのテープ材とした（従来例）。また、実施例１の無酸素銅を圧延加工して、８９μｍのテープ材とした（参考例）
【００３５】
上記で製造した、実施例１〜３、比較例、従来例、参考例の各電極材料について、バネ限界値試験によりバネ限界値を測定してバネ性を評価した。その結果を表１に示す。
【００３６】
【表１】
0005923378.tif 000002
【００３７】
実施例１〜３の結果から、中間層であるＡｇ−Ｃｕ合金層の厚さが増す（その比が大きくなる）に従い、バネ限界値の上昇する傾向がある。この点、比較例は中間層の厚さが薄く（中間層／表層：０．１）、従来例であるＡｇ−ＣｕＯ合金ムク材と同等の強度である。本発明において、芯材層である銅層の導入は、Ａｇ使用量低減によるコスト削減を狙ったものであるが、強度面から見ると、Ａｇ−Ｃｕ合金層を表層に対して０．２倍以上設定することで十分な強度を得ることができる。
【００３８】
また、実施例１、従来例および参考例の各電極材料について、導電率（％ＩＡＣＳ）を測定して導電性を評価した。導電率の測定は、厚み８９μｍの各電極材料を幅７ｍｍ、長さ１５０ｍｍに切断し、その両端に電流端子、その内側の１００ｍｍ間に電圧端子をクランプして電気抵抗を測定し、ＩＡＣＳを算出した。この測定結果を表２に示す。
【００３９】
【表２】
0005923378.tif 000003
【００４０】
表２の結果から、実施例１のようにＡｇ−ＣｕＯ系合金よりも導電性の高いＣｕを芯材層にすることにより、従来のＡｇ−ＣｕＯ系合金単層材料よりも高い導電性を示すことがわかった。この実施例１の導電性は、銅層単層の電極材料に迫る特性であった。
【産業上の利用可能性】
【００４１】
本発明は、銅層を芯材としつつ、中間層であるＡｇ−Ｃｕ合金層を設定するクラッド構造を採用することで、導電性に優れ、コスト面と強度面を両立することができる電極材料であり、温度ヒューズの可動電極に好適である。また、中間層の厚さを適切な範囲とすることで、表層であるＡｇ−ＣｕＯ合金の有する耐溶着性にも優れている。本発明によれば、温度ヒューズの作動不良を抑制することができ、各種の電気機器の信頼性を確保することができる。
【図１】
0005923378.tif 000004